(57)【特許請求の範囲】
【請求項１】
共重合体（Ａ）及び一般式（１）で表されるアルコキシ化合物（Ｄ）を含有してなる粘度指数向上剤であって、前記（Ａ）が、構成単量体として、炭素数１〜３６のアルキル基を有する（メタ）アクリル酸アルキル（ａ）並びに水酸基含有単量体（ｂ１）、カルボキシル基含有単量体（ｂ２）、リン酸エステル基含有単量体（ｂ３）、ホスホノ基含有単量体（ｂ４）、アミノ基含有単量体（ｂ５）、アミド基含有単量体（ｂ６）、チオール基含有単量体（ｂ７）及びスルホン酸基含有単量体（ｂ８）からなる群から選ばれる１種以上の単量体（ｂ）を含有してなる共重合体である粘度指数向上剤。
Ｍ−（ＯＲ１）ｎ            （１）
［式中、Ｍはアルミニウム原子、スズ原子、チタン原子、ケイ素原子、ゲルマニウム原子又はジルコニウム原子、ｎ個のＲ１はそれぞれ独立に炭素数１〜１８のアルキル基、ｎはＭの原子価であって２〜４の整数である。］
【請求項２】
粘度指数向上剤の重量に基づいて、共重合体（Ａ）を４０〜９９重量％、アルコキシ化合物（Ｄ）を１〜６０重量％含有してなる請求項１記載の粘度指数向上剤。
【請求項３】
前記単量体（ｂ）が、水酸基含有単量体（ｂ１）である請求項１又は２記載の粘度指数向上剤。
【請求項４】
前記一般式（１）におけるＭが、チタン原子、ケイ素原子又はジルコニウム原子である請求項１〜３いずれか記載の粘度指数向上剤。
【請求項５】
前記一般式（１）におけるＲ１が、炭素数３又は４のアルキル基である請求項１〜４いずれか記載の粘度指数向上剤。
【請求項６】
前記（ａ）が、炭素数１〜４のアルキル基を有する（メタ）アクリル酸アルキル（ａ１）、炭素数５〜１７のアルキル基を有する（メタ）アクリル酸アルキル（ａ２）、炭素数１８〜２４の直鎖アルキル基を有する（メタ）アクリル酸アルキル（ａ３）及び炭素数１８〜３６の分岐アルキル基を有する（メタ）アクリル酸アルキル（ａ４）からなる群から選ばれる１種以上である請求項１〜５いずれか記載の粘度指数向上剤。
【請求項７】
１０〜９０重量％の請求項１〜６いずれか記載の粘度指数向上剤及び１０〜９０重量％の希釈剤を含有してなる粘度指数向上剤組成物。
【請求項８】
基油と、請求項１〜６いずれか記載の粘度指数向上剤又は請求項７記載の粘度指数向上剤組成物とを含有し、粘度指数向上剤を潤滑油組成物の重量に基づいて０．０１〜４５重量％含有してなる潤滑油組成物。
【請求項９】
ギヤー油用、変速機油用、トラクション油用、作動油用又はエンジン油用である請求項８記載の潤滑油組成物。
【発明の詳細な説明】
【技術分野】
【０００１】
本発明は、粘度指数向上剤、粘度指数向上剤組成物及び粘度指数向上剤を含有してなる潤滑油組成物に関する。
【背景技術】
【０００２】
近年、地球環境保護の観点から、自動車の省燃費性及びロングライフ性の向上がより一層要求されており、自動車に使用されている潤滑油や作動油等の更なる粘度指数の向上や、実使用時のせん断による粘度低下の抑制が求められている。従来は、粘度指数向上剤のせん断安定性を向上させる方法として、比較的低分子量の高分子化合物を使用する方法が提案されている（例えば、特許文献−１参照）。しかし、この方法では、せん断安定性の向上は見られるものの、粘度指数向上効果が低下するといった問題があった。
【先行技術文献】
【特許文献】
【０００３】
【特許文献−１】特開２００２−３０２６８７号公報
【発明の概要】
【発明が解決しようとする課題】
【０００４】
本発明の目的は、粘度指数向上効果及びせん断安定性に優れた粘度指数向上剤を提供することである。
【課題を解決するための手段】
【０００５】
本発明者は、鋭意検討した結果、本発明に至った。すなわち本発明は、共重合体（Ａ）及び一般式（１）で表されるアルコキシ化合物（Ｄ）を含有してなる粘度指数向上剤であって、前記（Ａ）が、構成単量体として、炭素数１〜３６のアルキル基を有する（メタ）アクリル酸アルキル（ａ）並びに水酸基含有単量体（ｂ１）、カルボキシル基含有単量体（ｂ２）、リン酸エステル基含有単量体（ｂ３）、ホスホノ基含有単量体（ｂ４）、アミノ基含有単量体（ｂ５）、アミド基含有単量体（ｂ６）、チオール基含有単量体（ｂ７）及びスルホン酸基含有単量体（ｂ８）からなる群から選ばれる１種以上の単量体（ｂ）を含有してなる共重合体である粘度指数向上剤；１０〜９０重量％の前記粘度指数向上剤及び１０〜９０重量％の希釈剤を含有してなる粘度指数向上剤組成物；基油と、前記粘度指数向上剤又は前記粘度指数向上剤組成物とを含有し、粘度指数向上剤を潤滑油組成物の重量に基づいて０．０１〜４５重量％含有してなる潤滑油組成物；である。
Ｍ−（ＯＲ１）ｎ            （１）
式中、Ｍはアルミニウム原子、スズ原子、チタン原子、ケイ素原子、ゲルマニウム原子及びジルコニウム原子からなる群から選ばれる１種以上、ｎ個のＲ１はそれぞれ独立に炭素数１〜１８のアルキル基、ｎはＭの原子価であって２〜４の整数である。
【発明の効果】
【０００６】
本発明の粘度指数向上剤は、潤滑油組成物に使用した際の粘度指数向上効果及びせん断安定性に優れる、といった効果を奏する。
【発明を実施するための形態】
【０００７】
本発明の粘度指数向上剤は、共重合体（Ａ）及び一般式（１）で表されるアルコキシ化合物（Ｄ）を含有してなる粘度指数向上剤であって、前記（Ａ）が、構成単量体として、炭素数１〜３６のアルキル基を有する（メタ）アクリル酸アルキル（ａ）並びに水酸基含有単量体（ｂ１）、カルボキシル基含有単量体（ｂ２）、リン酸エステル基含有単量体（ｂ３）、ホスホノ基含有単量体（ｂ４）、アミノ基含有単量体（ｂ５）、アミド基含有単量体（ｂ６）、チオール基含有単量体（ｂ７）及びスルホン酸基含有単量体（ｂ８）からなる群から選ばれる１種以上の単量体（ｂ）を含有してなる。
【０００８】
本発明における炭素数１〜３６のアルキル基を有する（メタ）アクリル酸アルキル（ａ
）としては、炭素数１〜３６の直鎖又は分岐のアルキル基を有する（メタ）アクリル酸アルキルが挙げられるが、粘度指数向上効果の観点から、（ａ）のアルキル基の炭素数の違いにより分類した以下の（ａ１）〜（ａ４）の１種以上を併用するのが好ましい。なお、本発明における「（メタ）アクリル」とは、アクリル及び／又はメタクリルを意味する。
【０００９】
（ａ１）：炭素数１〜４のアルキル基を有する（メタ）アクリル酸アルキル；アルキル基として直鎖又は分岐のものが含まれる。具体的には、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル及び（メタ）アクリル酸−ｔ−ブチル等が挙げられる。（ａ１）のうち、粘度指数向上効果の観点から好ましいのは、（メタ）アクリル酸メチルである。
【００１０】
（ａ２）：炭素数５〜１７のアルキル基を有する（メタ）アクリル酸アルキル；
アルキル基としては直鎖又は分岐のものが含まれる。具体的には、（メタ）アクリル酸−ｎ−ペンチル、（メタ）アクリル酸イソペンチル、（メタ）アクリル酸−ｎ−ヘキシル、（メタ）アクリル酸イソヘキシル、（メタ）アクリル酸−ｎ−ヘプチル、（メタ）アクリル酸イソへプチル、（メタ）アクリル酸−ｎ−オクチル、（メタ）アクリル酸−２−エチルヘキシル、（メタ）アクリル酸−ｎ−オクチル、（メタ）アクリル酸−ｎ−イソオクチル、（メタ）アクリル酸−ｎ−デシル、（メタ）アクリル酸イソデシル、（メタ）アクリル酸−ｎ−ドデシル、（メタ）アクリル酸イソドデシル、（メタ）アクリル酸−ｎ−テトラデシル、（メタ）アクリル酸イソテトラデシル、（メタ）アクリル酸−ｎ−ヘキサデシル、（メタ）アクリル酸−２−メチルペンタデシル、（メタ）アクリル酸−ｎ−ヘプタデシル及び（メタ）アクリル酸イソヘプタデシル等が挙げられる。これらのうち、粘度指数向上効果の観点から好ましいのは、アルキル基が炭素数７〜１７の直鎖又は分岐アルキル基を有する（メタ）アクリル酸アルキルであり、更に好ましいのは炭素数１０〜１７の直鎖又は分岐アルキル基を有する（メタ）アクリル酸アルキル、特に好ましいのは炭素数１２〜１７の直鎖アルキル基を有する（メタ）アクリル酸アルキルである。
【００１１】
（ａ３）：炭素数１８〜２４の直鎖アルキル基を有する（メタ）アクリル酸アルキル；具体的には、（メタ）アクリル酸−ｎ−オクタデシル、（メタ）アクリル酸−ｎ−ノナデシル、（メタ）アクリル酸−ｎ−イコシル、（メタ）アクリル酸−ｎ−ドコシル及び（メタ）アクリル酸−ｎ−テトラコシル等が挙げられる。これらのうち、粘度指数向上効果の観点から好ましいのは、炭素数１８〜２０の直鎖アルキル基を有する（メタ）アクリル酸アルキルであり、更に好ましいのは（メタ）アクリル酸−ｎ−オクタデシルである。
【００１２】
（ａ４）：炭素数１８〜３６の分岐アルキル基を有する（メタ）アクリル酸アルキル；
（ａ４）の炭素数１８〜３６の分岐アルキル基としては、以下の基が挙げられる。
（ａ４１）炭素数１４〜１５のポリメチレン基を有する基：
例えば、１−アルキル（炭素数２〜１８）−ヘキサデシル基（例えば１−オクチルヘキサデシル基等）及び２−アルキル（炭素数１〜１６）−オクタデシル基（例えば２−エチルオクタデシル基、２−テトラデシルオクタデシル基及び２−ヘキサデシルオクタデシル基等）；
（ａ４２）炭素数１２〜１３のポリメチレン基を有する基：
例えば、１−アルキル（炭素数４〜２０）−テトラデシル基（例えば１−ヘキシルテトラデシル基、１−デシルテトラデシル基及び１−ウンデシルトリデシル基等）及び２−アルキル（炭素数２〜１８）−ヘキサデシル基（例えば２−エチルヘキサデシル基及び２−ドデシルヘキサデシル基等）；
（ａ４３）炭素数９〜１１のポリメチレン基を有する基：
例えば１−アルキル（炭素数６〜２２）−ドデシル基（例えば１−オクチルドデシル基等）、２−アルキル（炭素数６〜２２）−ドデシル基（例えば２−ヘキシルドデシル基及び２−オクチルドデシル基等）及び２−アルキル（炭素数４〜２０）−テトラデシル基（例えば２−ヘキシルテトラデシル基及び２−デシルテトラデシル基等）；
（ａ４４）炭素数５〜８のポリメチレン基を有する基：
例えば、２−アルキル（炭素数８〜２４）−デシル基（例えば２−オクチルデシル基等）及び２，４−ジアルキル（炭素数４〜２３）−デシル基（例えば２，４−ジブチル−デシル基等）；
（ａ４５）炭素数１〜４のポリメチレン基を有する基：
例えば、２−（３−メチルヘキシル）−７−メチル−デシル基及び２−（１，４，４−トリメチルブチル）−５，７，７−トリメチル−オクチル基等；
（ａ４６）分岐アルキル基の２個又はそれ以上の混合物：
例えば、プロピレンオリゴマー（６〜１１量体）、エチレン／プロピレンオリゴマー（モル比１６／１〜１／１１）、イソブテンオリゴマー（５〜８量体）及び炭素数５〜１７のα−オレフィンオリゴマー（２〜６量体）等に対応するオキソアルコールのアルキル残基。２−イソオクチルイソドデシル基｛「ファインオキソコール２０００」［日産化学工業（株）製］の水酸基を除いた残基｝、２−イソウンデシルイソペンタデシル基｛「ファインオキソコール２６００」［日産化学工業（株）製］の水酸基を除いた残基｝。
【００１３】
前記（ａ４１）〜（ａ４６）のアルキル基のうちで好ましいのは、（ａ４３）及び（ａ
４４）であり、更に好ましいのは２−直鎖アルキル（炭素数８〜１０）−直鎖アルキル（炭素数１２〜１４）基である。
【００１４】
（ａ４）の具体例としては、（メタ）アクリル酸−２−オクチルドデシル、（メタ）アクリル酸−２−デシルテトラデシル、（メタ）アクリル酸−１−オクチルドデシル、（メタ）アクリル酸−２−ヘキシルドデシル、（メタ）アクリル酸−２−ヘキシルテトラデシル、（メタ）アクリル酸−１−ヘキシルテトラデシル、（メタ）アクリル酸−１−デシルテトラデシル、（メタ）アクリル酸−１−ウンデシルトリデシル、（メタ）アクリル酸−２−エチルヘキサデシル及び（メタ）アクリル酸−２−ドデシルヘキサデシル等が挙げられる。
【００１５】
（ａ）が（ａ１）〜（ａ４）からなる群から選ばれる１種以上である場合の（ａ１）〜（ａ４）それぞれの含有率は以下の通りである。（ａ１）は、（ａ）の重量に基づき、粘度指数向上効果の観点から好ましくは０〜５０重量％であり、更に好ましくは１０〜４０重量％である。（ａ２）は、（ａ）の重量に基づき、粘度指数向上効果の観点から好ましくは０〜９０重量％であり、更に好ましくは０〜５０重量％である。（ａ３）は、（ａ）の重量に基づき、粘度指数向上効果の観点から好ましくは０〜５０重量％であり、更に好ましくは０〜３０重量％である。（ａ４）は、（ａ）の重量に基づき、粘度指数向上効果の観点から好ましくは０〜９０重量％であり、更に好ましくは０〜７０重量％である。
【００１６】
本発明における単量体（ｂ）としては、水酸基含有単量体（ｂ１）、カルボキシル基含有単量体（ｂ２）、リン酸エステル基含有単量体（ｂ３）、ホスホノ基含有単量体（ｂ４）、アミノ基含有単量体（ｂ５）、アミド基含有単量体（ｂ６）、チオール基含有単量体（ｂ７）及びスルホン酸基含有単量体（ｂ８）からなる群から選ばれる１種以上が挙げられる。
【００１７】
水酸基含有単量体（ｂ１）としては、以下の（ｂ１１）〜（ｂ１６）が挙げられる。
（ｂ１１）水酸基含有（メタ）アクリル酸エステル：
（ｂ１１１）一般式（２）で示される（メタ）アクリル酸エステル；
ＣＨ２＝Ｃ（Ｒ２）−ＣＯＯ−（ＡＯ）ｒ−Ｈ      （２）
式中、Ｒ２は水素原子又はメチル基、ＡＯは炭素数２〜４のオキシアルキレン基、ｒは１〜２０（好ましくは１）の数であり、具体的には、（メタ）アクリル酸−２−ヒドロキシエチル、（メタ）アクリル酸−２−ヒドロキシプロピル、（メタ）アクリル酸−３−ヒドロキシプロピル及び（メタ）アクリル酸−２−ヒドロキシエトキシエチル等が挙げられる。
（ｂ１１２）３〜８個の水酸基を含有する多価アルコールの（メタ）アクリル酸エステル；
３〜８価アルコール（例えばグリセリン、ペンタエリスリトール、ソルビトール、ソルビタン、ジグリセリン、蔗糖及びメチルグルコシド等）と（メタ）アクリル酸とのエステルが挙げられ具体的には、（メタ）アクリル酸のグリセリンモノ−又はジエステル、（メタ）アクリル酸のトリメチロールプロパンモノ−又はジエステル及び（メタ）アクリル酸の蔗糖エステル等が挙げられる。
（ｂ１２）炭素数２〜１２のアルケノール；
ビニルアルコール（酢酸ビニル単位の加水分解により形成される）及び炭素数３〜１２のアルケノール［（メタ）アリルアルコール、（イソ）プロペニルアルコール、クロチルアルコール、１−ブテン−３−オール、１−ブテン−４−オール、１−オクテノール、１−ウンデセノール及び１−ドデセノール等］。
（ｂ１３）炭素数４〜１２のアルケンジオール；
２−ブテン−１，４−ジオール等。
（ｂ１４）炭素数３〜１２のアルケニル基を有する水酸基含有アルケニルエーテル；
例えばヒドロキシアルキル（炭素数１〜６）アルケニル（炭素数３〜１２）エーテル［２−ヒドロキシエチルプロペニルエーテル及び（ｂ１１２）で例示した３〜８価アルコールのアルケニル（炭素数３〜１２）エーテル［トリメチロールプロパンモノ−又はジ−（メタ）アリルエーテル及び蔗糖（メタ）アリルエーテル等］。
（ｂ１５）水酸基含有芳香族単量体；
ｏ−、ｍ−又はｐ−ヒドロキシスチレン等。
（ｂ１６）（ｂ１１）〜（ｂ１５）の（ポリ）オキシアルキレンエーテル；
（ｂ１１）〜（ｂ１５）の単量体が有する水酸基のうちの少なくとも１個が−Ｏ−（ＡＯ）ｒ−Ｈで置換された単量体［ただし、ＡＯ及びｒは一般式（２）におけるＡＯ及びｒと同様である。］。
【００１８】
（ｂ１）のうち、粘度指数向上効果の観点から好ましいのは（ｂ１１）、（ｂ１２）、（ｂ１４）、（ｂ１５）及び（ｂ１６）であり、更に好ましいのは（ｂ１１）であり、特に好ましいのは（ｂ１１１）であり、最も好ましいのは（メタ）アクリル酸−２−ヒドロキシエチルである。
【００１９】
カルボキシル基含有単量体（ｂ２）としては、以下の（ｂ２１）〜（ｂ２３）が挙げられる。
（ｂ２１）不飽和モノカルボン酸［メタクリル酸、アクリル酸、（イソ）クロトン酸及びシンナミック酸等］。
（ｂ２２）不飽和ジカルボン酸［マレイン酸、イタコン酸、シトラコン酸及びメサコン酸等］
（ｂ２３）不飽和ジカルボン酸のモノ（炭素数１〜８）エステル［マレイン酸モノエチルエステル、フマル酸モノメチルエステル及びイタコン酸モノエチルエステル等］。
【００２０】
リン酸エステル基含有単量体（ｂ３）としては、リン酸モノアルケニル（炭素数２〜１２）エステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］、（メタ）アクリロイロキシアルキル（炭素数１〜１２）リン酸エステル［（メタ）アクリロイロキシエチルホスフェート及び（メタ）アクリロイロキシイソプロピルホスフェート等］、ポリ（ｎ＝２〜２０）オキシエチレンモノ（メタ）アクリル酸エステルのリン酸エステル、リン酸ビニルモノアルキル（炭素数１〜２４）エステル［リン酸ビニルモノメチルエステル及びリン酸ビニルモノエチルエステル等］、リン酸ビニルジアルキル（炭素数１〜２４）エステル［リン酸ビニルジメチルエステル及びリン酸ビニルジエチルエステル等］及び（メタ）アクリロイロキシアルキル（炭素数１〜１２）リン酸エステルのアルキル（炭素数１〜２４）エステル［（メタ）アクリロイロキシアルキル（炭素数１〜１２）リン酸エステルのモノメチルエステル等］等が挙げられる。
【００２１】
ホスホノ基含有単量体（ｂ４）としては、（メタ）アクリロイルオキシアルキル（炭素数２〜４）ホスホン酸［（メタ）アクリロイルオキシエチルホスホン酸等］及びアルケニル（炭素数２〜１２）ホスホン酸［ビニルホスホン酸、アリルホスホン酸及びオクテニルホスホン酸等］等が挙げられる。
【００２２】
アミノ基含有単量体（ｂ５）としては、以下の（ｂ５１）〜（ｂ５３）が挙げられる。
（ｂ５１）１級アミノ基含有単量体；
（メタ）アクリル酸アミノアルキル（炭素数１〜８）［（メタ）アクリル酸アミノエチル及び（メタ）アクリル酸アミノプロピル等］、（メタ）アクリルアミド［Ｎ−アミノエチル（メタ）アクリルアミド等］及びモノアルケニルアミン［モノアリルアミン等］等。
（ｂ５２）２級アミノ基含有単量体；
（メタ）アクリル酸−Ｎ−アルキル（炭素数１〜６）アミノアルキル（炭素数２〜６）エステル［（メタ）アクリル酸−Ｎ−メチルアミノエチルエステル、（メタ）アクリル酸−Ｎ−エチルアミノエチルエステル及び（メタ）アクリル酸−Ｎ−ｔ−ブチルアミノエチルエステル等］、複素環アミノ基含有ビニル単量体［（メタ）アクリル酸モルホリノエチル、４−ビニルピリジン、２−ビニルピリジン、ビニルイミダゾール及びＮ−ビニルピロール等］及びジアリルアミン等が挙げられる。
（ｂ５３）３級アミノ基含有単量体；
（メタ）アクリル酸−Ｎ−ジアルキル（炭素数１〜８）アミノアルキル（炭素数２〜６）エステル［（メタ）アクリル酸−Ｎ，Ｎ−ジメチルアミノエチルエステル、（メタ）アクリル酸−Ｎ，Ｎ−ジエチルアミノエチルエステル及び（メタ）アクリル酸−Ｎ，Ｎ−ジ−ｔ−ブチルアミノエチルエステル等］等が挙げられる。
【００２３】
アミド基含有単量体（ｂ６）としては、（メタ）アクリルアミド、Ｎ−アルキル（炭素数１〜６）（メタ）アクリルアミド［Ｎ−メチル（メタ）アクリルアミド、Ｎ−エチル（メタ）アクリルアミド及びＮ−ｔ−ブチル（メタ）アクリルアミド等］及びＮ，Ｎ−ジアルキル（炭素数１〜６）（メタ）アクリルアミド［Ｎ，Ｎ−ジメチル（メタ）アクリルアミド、Ｎ，Ｎ−ジエチル（メタ）アクリルアミド及びＮ，Ｎ−ジ−ｔ−ブチル（メタ）アクリルアミド等］等が挙げられる。
【００２４】
チオール基含有単量体（ｂ７）としては、アリルメルカプタン及び（メタ）アクリル酸−２−メルカプトエチル等が挙げられる。
【００２５】
スルホン酸含有単量体（ｂ８）としては、アリルスルホン酸、メタリルスルホン酸、ビニルスルホン酸、イソプレンスルホン酸及び２−アクリルアミドメチルプロパンスルホン酸等が挙げられる。
【００２６】
本発明における共重合体（Ａ）は、構成単量体として、（ａ）及び（ｂ）以外に、更に１種以上のその他の単量体（ｃ）を含有してもよい。
【００２７】
その他の単量体（ｃ）としては、不飽和炭化水素（炭素数２〜２０）（エチレン、プロピレン、イソブテン、ブテン、ジイソブチレン、ブタジエン、イソプレン、１，４−ペンタジエン、シクロペンタジエン、ジシクロペンタジエン、エチリデンノルボルネン及びスチレン等）、アルキル（炭素数１〜１０）又はアリール（炭素数６〜８）ビニルケトン（メチルビニルケトン、エチルビニルケトン及びフェニルビニルケトン等）、エポキシ基含有不飽和単量体［（メタ）アクリル酸グリシジルエステル及びグリシジル（メタ）アリルエーテル等］、ハロゲン原子含有不飽和単量体（塩化ビニル及び塩化ビニリデン等）、アルキル（炭素数１〜１０）アルケニル（炭素数２〜１０）エーテル［メチルビニルエーテル、ｎ−プロピルビニルエーテル、エチルビニルエーテル、メチルアリルエーテル、エチルアリルエーテル及びメチル（イソ）プロペニルエーテル等］、アルケニルカルボキシレート｛アルケニル（炭素数２〜１０）カルボキシレート（炭素数１〜２０）［酢酸ビニル、プロピオン酸ビニル、酪酸ビニル、ヘキサン酸ビニル、ヘプタン酸ビニル、２−エチルヘキサン酸ビニル及びｎ−オクタン酸ビニル等（好ましいのは酢酸ビニル及びプロピオン酸ビニル）］等｝、（ｂ５）以外の窒素原子含有不飽和単量体｛第４級アンモニウム塩基含有単量体［前記アミノ基含有単量体（ｂ５）の４級化によって得られる第４級アンモニウム塩等］｝及びニトリル基又はニトロ基含有単量体［（メタ）アクリロニトリル及びニトロスチレン等］及び不飽和ジカルボン酸ジアルキルエステル［不飽和ジカルボン酸（マレイン酸、フマル酸、イタコン酸及びシトラコン酸等）ジアルキル（炭素数１〜４０）エステル（マレイン酸ジメチル、マレイン酸ジエチル、マレイン酸ジオクチル、フマル酸ジメチル、フマル酸ジエチル、フマル酸ジイソプロピル、イタコン酸ジメチル及びイタコン酸ジエチル等）等］が挙げられる。
【００２８】
共重合体（Ａ）は、粘度指数向上効果及びせん断安定性の観点から、（Ａ）の重量に基づいて、下記の表１に示した重量％の構成単量体を含有するのが好ましい。
【００２９】
【表１】
0005431910.tif 000002
【００３０】
本発明における共重合体（Ａ）は、油溶性であることが好ましい。ここで油溶性とは、２５℃の鉱物油１００部（「ＹＵＢＡＳＥ２」ＳＫコーポレーション製）に、少なくとも０．５部の（Ａ）が透明に溶解することを意味する。
【００３１】
共重合体（Ａ）の重量平均分子量（以下、Ｍｗと略記する。）は、好ましくは５，０００〜１，５００，０００である。Ｍｗは、ポリスチレンを標準としたゲルパーミュエーションクロマトグラフィー（ＧＰＣ）により測定することができる。Ｍｗが５,０００以上であれば粘度指数向上効果が向上し、１，５００，０００以下であればせん断安定性が更に良好となる。更に共重合体（Ａ）のＭｗの好ましい範囲は、潤滑油組成物の用途によっても異なり、下記の表２に記載の範囲である。共重合体（Ａ）のＭｗは、重合時の温度、単量体濃度（溶媒濃度）、触媒量又は連鎖移動剤量等の重合条件を調整することにより調整可能である。
【００３２】
【表２】
0005431910.tif 000003
* ：オートマチックトランスミッション油
** ：ベルト−コンティニュアスリーバリュアブルトランスミッション油
*** ：マニュアルトランスミッション油
【００３３】
共重合体（Ａ）は、基油への溶解性及び粘度指数向上効果の観点から、好ましくは８．６〜１１、更に好ましくは９．２〜１０．５、特に好ましくは９．４〜９．８のＳＰ値（溶解度パラメーター）を有する。ＳＰ値はＦｅｄｏｒｓによる方法［Ｐｏｌｙｍ．Ｅｎｇ．Ｓｃｉ．１４（２）１５２，（１９７４）］によって算出することができる。共重合体（Ａ）のＳＰ値は、構成単量体のそれぞれのＳＰ値を計算し、目的のＳＰ値になるように単量体の種類とモル比を選択することにより調整できる。例えば（メタ）アクリル酸アルキルエステルの場合、アルキル基の長さによりＳＰ値を調整することができる。
【００３４】
共重合体（Ａ）は、抗乳化性の観点から好ましくは０．５〜７、更に好ましくは１〜６．５、特に好ましくは１．５〜６のＨＬＢを有する。本発明におけるＨＬＢは、小田法のＨＬＢであり、有機化合物の有機性と無機性の概念（「新・界面活性剤入門」藤本武彦著、三洋化成工業株式会社発行、ｐ．１９７−２０１）に基づいて定義されるものである。
【００３５】
共重合体（Ａ）は、公知の製造方法によって得ることができる。例えば前記の単量体（ａ）及び単量体（ｂ）を、溶媒中で重合触媒存在下にラジカル重合することにより得られる。
【００３６】
溶媒としては、芳香族系溶媒（例えばトルエン、キシレン及び炭素数９〜１０のアルキルベンゼン等）、炭素数６〜１８の脂肪族炭化水素（例えばヘキサン、ヘプタン、シクロヘキサン及びオクタン等）、炭素数３〜８のアルコール系溶媒（２−プロパノール、１−ブタノール及び２−ブタノール等）、ケトン系溶媒（メチルエチルケトン等）、エステル油及び鉱物油等が使用できる。これらのうち、共重合体（Ａ）の溶解性の観点から好ましいのはアルコール系溶媒であり、更に好ましいのは２−プロパノールである。
【００３７】
重合触媒としては、アゾ系触媒［例えば２，２’−アゾビスイソブチロニトリル、２，２’−アゾビス（２−メチルブチロニトリル）（以下、ＡＭＢＮと略記する。）、２，２’−アゾビス（２，４−ジメチルバレロニトリル）（以下、ＡＤＶＮと略記する。）及びジメチル２，２−アゾビスイソブチレート等］、過酸化物系触媒［例えばｔ−ブチルパーオキシピバレート、ｔ−ヘキシルパーオキシピバレート、ｔ−ブチルパーオキシネオヘプタノエート、ｔ−ブチルパーオキシネオデカノエート、ｔ−ブチルパーオキシ−２−エチルヘキサノエート、ｔ−ブチルパーオキシイソブチレート、ｔ−アミルパーオキシ−２−エチルヘキサノエート、１，１，３，３−テトラメチルブチルパーオキシ−２−エチルヘキサノエート、ジブチルパーオキシトリメチルアジペート、ベンゾイルパーオキシド、クミルパーオキシド及びラウリルパーオキシド等］が使用できる。更に必要により、連鎖移動剤［例えば炭素数２〜２０のアルキルメルカプタン等］を使用することもできる。
【００３８】
ラジカル重合の重合温度は、通常５０〜１４０℃であり、好ましくは６０〜１２０℃である。
共重合体（Ａ）は、前記の溶液重合の他に、塊状重合、乳化重合又は懸濁重合により得ることもできる。更に、共重合体の重合様式としては、ランダム付加重合又は交互共重合のいずれでもよく、また、グラフト共重合又はブロック共重合のいずれでもよい。
【００３９】
本発明におけるアルコキシ化合物（Ｄ）は、前記一般式（１）で表される化合物である。
一般式（１）におけるＭは、アルミニウム原子、スズ原子、チタン原子、ケイ素原子、ゲルマニウム原子及びジルコニウム原子からなる群から選ばれる１種以上である。これらのうち、せん断安定性の観点から好ましいのは、チタン原子、ケイ素原子及びジルコニウム原子であり、更に好ましいのはチタン原子である。
【００４０】
一般式（１）におけるＲ１は、炭素数１〜１８の直鎖又は分岐のアルキル基であり、せん断安定性の観点から好ましいのは炭素数１〜１０のアルキル基であり、更に好ましいのは炭素数１〜５のアルキル基であり、特に好ましいのは炭素数３又は４のアルキル基である。炭素数１〜１８のアルキル基としては、具体的には、メチル基、エチル基、ｎ−プロピル基、イソプロピル基、ｎ−ブチル基、イソブチル基、ｔ−ブチル基、ｎ−ペンチル基、イソペンチル基、１，１−ジメチルプロピル基、ｎ−ヘキシル基、イソヘキシル基、ｎ−ヘキシル基、イソヘキシル基、ｎ−ヘプチル基、イソへプチル基、ｎ−オクチル基、２−エチルヘキシル基、ｎ−デシル基、イソデシル基、ｎ−ドデシル基、イソドデシル基、ｎ−テトラデシル基、イソテトラデシル基、ｎ−ヘキサデシル基、ｎ−オプタデシル基及びｎ−オクタデシル基等が挙げられる。
【００４１】
一般式（１）におけるｎはＭの原子価であって、通常２〜４の整数であり、せん断安定性の観点から好ましくは３又は４である。
【００４２】
アルコキシ化合物（Ｄ）の具体例としては、以下のものが挙げられる。
一般式（１）におけるＭがアルミニウム原子であるアルコキシ化合物（Ｄ）；トリメトキシアルミニウム、エトキシジメトキシアルミニウム、トリエトキシアルミニウム、トリイソプロポキシアルミニウム、トリｎ−ブトキシアルミニウム、トリｎ−オクトキシアルミニウム、トリｎ−ヘキサデトキシアルミニウム及びトリｎ−オクタデトキシアルミニウム等。
一般式（１）におけるＭがスズ原子である化合物（Ｄ）；ジメトキシスズ、ジｎ−オクタデトキシスズ、テトラメトキシスズ、ジエトキシジメトキシスズ、テトラエトキシスズ、テトライソプロポキシスズ、テトラｎ−ブトキシスズ、テトラｎ−オクトキシスズ、テトラｎ−ヘキサデトキシスズ及びテトラｎ−オクタデトキシスズ等。
一般式（１）におけるＭがチタン原子であるアルコキシ化合物（Ｄ）；テトラメトキシチタン、テトラエトキシチタンテトラエトキシド、エトキシトリメトキシチタン、テトライソプロポキシチタン、テトラｎ−ブトキシチタン、テトラｎ−オクトキシチタン、テトラｎ−ヘキサデトキシチタン及びテトラｎ−オクタデトキシチタン等。
一般式（１）におけるＭがケイ素原子であるアルコキシ化合物（Ｄ）；テトラメトキシシラン、テトラエトキシシラン、エトキシトリメトキシシラン、テトライソプロポキシシラン、テトラｎ−ブトキシシラン、テトラｎ−オクトキシシラン、テトラｎ−ヘキサデトキシシラン及びテトラｎ−オクタデトキシシラン等。
一般式（１）におけるＭがゲルマニウム原子であるアルコキシ化合物（Ｄ）；テトラメトキシゲルマニウム、テトラエトキシゲルマニウム、テトライソプロポキシゲルマニウム、テトラｎ−ブトキシゲルマニウム、テトラｎ−オクトキシゲルマニウム、テトラｎ−ヘキサデトキシゲルマニウム及びテトラｎ−オクタデトキシゲルマニウム等。
一般式（１）におけるＭがジルコニウム原子であるアルコキシ化合物（Ｄ）；テトラメトキシジルコニウム、テトラエトキシジルコニウム、テトライソプロポキシジルコニウム、テトラｎ−ブトキシジルコニウム、テトラｎ−オクトキシジルコニウム、テトラｎ−ヘキサデトキシジルコニウム及びテトラｎ−オクタデトキシジルコニウム等。
【００４３】
本発明の粘度指数向上剤は、共重合体（Ａ）及びアルコキシ化合物（Ｄ）を含有してなり、（Ａ）、（Ｄ）の含有率は以下の通りである。
（Ａ）の含有率は、粘度指数向上剤の重量に基づいて、せん断安定性の観点から好ましくは４０〜９９重量％であり、更に好ましくは６０〜９５重量％である。（Ｄ）の含有率は、粘度指数向上剤の重量に基づいて、せん断安定性の観点から好ましくは１〜６０重量％であり、更に好ましくは５〜４０重量％である。
【００４４】
本発明の粘度指数向上剤を製造する方法は特に限定されないが、例えば、共重合体（Ａ）とアルコキシ化合物（Ｄ）を、撹拌混合装置及び温度調節機能を備えた混合槽に投入順序に制限なく仕込み、（Ａ）の粘度が高い場合は、必要により５０〜８０℃に加温して均一に混合する方法が挙げられる。撹拌混合装置としては、攪拌羽根（羽根形状：カイ型及び三段パドル等）付き混合槽、ナウターミキサー、リボンミキサー、コニカルブレンダー、モルタルミキサー、ヘンシェルミキサー、バッチ混練機｛バンバリー［Ｆａｒｒｅｌ（株）製］及びニーダー等｝、連続混練機｛ＦＣＭ［Ｆａｒｒｅｌ（株）製］、ＬＣＭ［（株）神戸製鋼所製］及びＣＩＭ［（株）日本製鋼所製］等｝、単軸押出機及び二軸押出機等が挙げられる。
【００４５】
本発明の粘度指数向上剤組成物は、１０〜９０重量％の本発明の粘度指数向上剤及び１０〜９０重量％の希釈剤を含有してなる。粘度指数向上剤をそのまま基油に添加するよりも、粘度指数向上剤組成物を添加する方が基油に溶解し易いという点で好ましい。粘度指数向上剤組成物としては、共重合体（Ａ）を溶液重合で製造し、化合物（Ｄ）を混合して得られた溶液状のもの、及び希釈剤中に共重合体（Ａ）と化合物（Ｄ）の混合物を溶解して得られるもの等が挙げられる。
【００４６】
希釈剤としては、脂肪族系溶剤［炭素数６〜１８の脂肪族炭化水素（ヘキサン、ヘプタン、シクロヘキサン、オクタン、デカリン及び灯油等）］、芳香族系溶剤｛例えば炭素数７〜１５の芳香族系溶剤［トルエン、キシレン、エチルベンゼン、芳香族系混合溶剤（トリメチルベンゼン及びエチルトルエン等の混合物）及び炭素数１０〜１１の芳香族系混合溶剤等］等｝、鉱物油（例えば溶剤精製油、パラフィン油、イソパラフィンを含有する高粘度指数油、イソパラフィンの水素化分解による高粘度指数油及びナフテン油）並びに合成潤滑油［炭化水素系合成潤滑油（ポリα−オレフィン系合成潤滑油等）及びエステル系合成潤滑油等]等が挙げられる。これらのうち、粘度指数向上剤の溶解性の観点から好ましいのは鉱物油及び合成潤滑油であり、更に好ましいのは鉱物油である。
【００４７】
粘度指数向上剤組成物において、粘度指数向上剤、希釈剤の含有率は以下の通りである。粘度指数向上剤の含有率は、粘度指数向上剤組成物の重量に基づき、ハンドリング性の観点から好ましくは１０〜９０重量％であり、更に好ましくは２０〜８５重量％、特に好ましくは２５〜８０重量％である。希釈剤の含有率は、粘度指数向上剤組成物の重量に基づき、ハンドリング性の観点から好ましくは１０〜９０重量％、更に好ましくは１５〜８０重量％、特に好ましくは２０〜７５重量％である。
【００４８】
本発明の潤滑油組成物は、基油と前記粘度指数向上剤又は前記粘度指数向上剤組成物を含有してなり、粘度指数向上剤を潤滑油組成物の重量に基づいて通常０．０１〜４５重量％含有する。
【００４９】
基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリα−オレフィン系合成潤滑油等）及びエステル系合成潤滑油等］及びこれらの混合物が挙げられる。これらのうち好ましいのは鉱物油である。
【００５０】
基油の１００℃における動粘度は、好ましくは１〜１８ｍｍ2／ｓであり、更に好ましくは２〜１５ｍｍ2／ｓである。動粘度が１ｍｍ2／ｓ以上であれば、液漏れや焼き付きが起こりにくく、１８ｍｍ2／ｓ以下であれば粘性抵抗低減により省燃費につながる。基油の粘度指数は、好ましくは６０〜１８０であり、更に好ましくは１００〜１７５、特に好ましくは１０５〜１７０である。このような基油と本発明の粘度指数向上剤を配合した潤滑油組成物は、粘度指数が更に高くなり省燃費性が良好となる。
【００５１】
基油の流動点（ＪＩＳ  Ｋ２２６９−１９９３年）は、好ましくは−５℃以下であり、更に好ましくは−１０℃〜−７０℃である。基油の流動点がこの範囲内であるとワックスの析出量が少なく低温粘度が低くなる。
【００５２】
本発明の潤滑油組成物は、ギヤ油（デファレンシャル油及び工業用ギヤ油等）、マニュアルトランスミッション油（以下、ＭＴＦと略記する。）、変速機油［オートマチックトランスミッション油（以下、ＡＴＦと略記する。）及びベルト−ＣＶＴ油等］、トラクション油（トロイダル−ＣＶＴ油等）、ショックアブソーバー油、パワーステアリング油、作動油（建設機械用作動油及び工業用作動油等）及びエンジン油等に好適に用いられる。これらのうち好ましいのは、ギヤ油、ＭＴＦ、変速機油、トラクション油及びエンジン油であり、更に好ましいのはデファレンシャル油、ＭＴＦ、ＡＴＦ、ベルト−ＣＶＴ油及びエンジン油であり、特に好ましいのはデファレンシャル油、ＭＴＦ、ＡＴＦ及びベルト−ＣＶＴ油である。
【００５３】
潤滑油組成物の用途と基油の動粘度に基づく潤滑油組成物中の粘度指数向上剤の好ましい含有量は、下記の表３の範囲である。
【００５４】
【表３】
0005431910.tif 000004
【００５５】
本発明の潤滑油組成物は、更に、共重合体（Ａ）以外の（メタ）アクリル酸アルキルを構成単量体とする（共）重合体（Ｅ）を含有してもよい。（Ｅ）としては、炭素数１〜３６のアルキル基を有する（メタ）アクリル酸アルキル等が挙げられる。
【００５６】
（Ｅ）の構成単量体である（メタ）アクリル酸アルキルのアルキル基は、１２〜１６の平均炭素数（以下、Ｃａｖと略記する。）を有することが好ましい。更に（Ｅ）は、（Ｅ）の重量に基づき、構成単量体として（メタ）アクリル酸直鎖アルキルを７０〜１００重量％含有し、（メタ）アクリル酸分岐アルキルを０〜３０重量％含有することが好ましい。
【００５７】
（Ｅ）の具体例としては、メタクリル酸−ｎ−ドデシル（以下、ＤＤＭと略記する。）／メタクリル酸−２−オクチルドデシル（以下、ＯＤＭと略記する。）（６０〜９０重量％／１０〜４０重量％、Ｃａｖ＝１２．５〜１４．０）共重合体、ＤＤＭ／メタクリル酸−ｎ−ヘキサデシル（以下、ＨＤＭと略記する。）（５０〜９０重量％／１０〜５０重量％、Ｃａｖ＝１２．３〜１３．８）共重合体、ＤＤＭ／メタクリル酸ｎ−テトラデシル（以下、ＴＤＭと略記する。）（３０〜９０重量％／１０〜７０重量％、Ｃａｖ＝１２．２〜１３．４）共重合体、アクリル酸−ｎ−ドデシル（以下、ＤＤＡと略記する。）／ＤＤＭ（１０〜４０重量％／９０〜６０重量％、Ｃａｖ＝１２）共重合体、及びＤＤＭ／ＴＤＭ／ＨＤＭ／メタクリル酸メチル（以下、ＭＭＡと略記する。）（２０〜４５重量％／２０〜４５重量％／０〜２０重量％／０．２〜２０重量％、Ｃａｖ＝８．１〜１３．５）共重合体等が挙げられる。
【００５８】
（Ｅ）のＭｗは、粘度指数向上効果及びせん断安定性の観点から、好ましくは１０，０００〜５００，０００であり、更に好ましくは１５，０００〜３７０，０００である。
【００５９】
（Ｅ）は（Ａ）と同様の方法で製造でき、（Ａ）と同様の組成物（希釈剤による希釈物）の形態で使用できる。
【００６０】
本発明の潤滑油組成物は、（Ａ）及び（Ｅ）をそれぞれ別々に基油に溶解して製造してもよく、また（Ａ）及び（Ｅ）の混合物を基油に溶解して製造することもできる。
【００６１】
本発明の潤滑油組成物における（Ａ）と（Ｅ）の合計含有率は、潤滑油組成物の重量に基づき、好ましくは０．８〜４４．６重量％である。更に（Ａ）と（Ｅ）の合計含有率は、潤滑油組成物の用途によっても異なり、潤滑油がエンジン油又はトラクション油の場合は、潤滑油組成物の重量に基づき、０．８〜１７．８重量％であり、ギヤ油又はＭＴＦの場合は、２．５〜４４．６重量％であり、ＡＴＦ又はベルト−ＣＶＴＦ油の場合は、２．５〜３９．６重量％であり、作動油の場合は、０．８〜２７．７重量％である。
【００６２】
本発明の潤滑油組成物における（Ａ）と（Ｅ）の重量比［（Ａ）／（Ｅ）］は、粘度指数向上効果の観点から、好ましくは７０／３０〜１００／０であり、更に好ましくは８０／２０〜１００／０である。
【００６３】
本発明における潤滑油組成物は、更に１種以上の各種添加剤を含有してもよい。
【００６４】
添加剤としては、以下のものが挙げられる。
（１）清浄剤：
塩基性、過塩基性又は中性の金属塩［スルフォネート（石油スルフォネート、アルキル
ベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮
合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミ
ン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオ
カーバメート及びジンクジアルキルジチオフォスフェート等）等；
（６）極圧剤：
硫黄系化合物（モノ−又はジ−スルフィド、スルフォキシド及び硫黄フォスファイド化
合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
第４級アンモニウム塩（テトラアルキルアンモニウム塩等）、硫酸化油及びフォスフェ
ート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−
ビスジアルキルジチオカーバメート等）等。
【００６５】
これらの添加剤（１）〜（９）は、潤滑油組成物の重量に基づいて、以下の表４記載の
量を使用することができる。
【００６６】
【表４】
0005431910.tif 000005
【実施例】
【００６７】
以下、実施例により本発明を詳細に説明するが、本発明はこれに限定されるものではない。以下において特に定めない限り、部は重量部を示す。
【００６８】
＜製造例１＞  共重合体（Ａ１）の製造
撹拌装置、加熱冷却装置、温度計、滴下ロート、窒素吹き込み管及び減圧装置を備えた反応容器に、セバシン酸ジオクチル１２部を仕込み、別のガラス製ビーカーに、表５記載の単量体混合物１００部、ラジカル重合開始剤としてのＡＭＢＮ０．１８部、ＡＤＶＮ０．０４部及びセバシン酸ジオクチル８５部を仕込み、２０℃で撹拌、混合して単量体溶液を調製し、滴下ロートに仕込んだ。反応容器の気相部を窒素置換した後、密閉下、系内温度を７０〜８５℃に保ちながら、２時間かけて単量体溶液を滴下し、滴下終了後同温で２時間熟成した後、減圧下（−０．０９９ＭＰａ）１２０℃で３時間かけて低沸点物質を留去して共重合体（Ａ１）を得た。
【００６９】
＜製造例２、３＞  共重合体（Ａ２）、（Ａ３）の製造；
表５記載の単量体に変更した以外は製造例１と同様にして、共重合体（Ａ２）、（Ａ３）を得た。
【００７０】
共重合体（Ａ１）〜（Ａ３）のＭｗは、ＧＰＣにより、以下の測定条件で測定した。測定結果を表５に示す。
＜ＧＰＣによる（Ａ）のＭｗの測定方法＞
装置        ：  ＨＬＣ−８０２Ａ［東ソー（株)製］
カラム      ：  ＴＳＫ  ｇｅｌ  ＧＭＨ６  ２本
測定温度    ：  ４０℃
試料溶液    ：  ０．５重量％のテトラヒドロフラン溶液
溶液注入量  ：  ２００μｌ
検出装置    ：  屈折率検出器
標準        ：  ポリスチレン
なお、（Ａ３）（アミノ基を有する共重合体）については、（Ａ３）と同重量部のサリチルアルデヒドとを、室温で１時間混合したものを測定試料とした。
【００７１】
【表５】
0005431910.tif 000006
【００７２】
表５記載の単量体（ａ）、（ｂ）は以下の通りである。
ＭＭＡ：メタクリル酸メチル
ｎＨＭ：メタクリル酸−ｎ−ヘキサデシル
ＤＴＭ：メタクリル酸−２−デシルテトラデシル
ＨＥＭＡ：メタクリル酸−２−ヒドロキシエチル
ＭＡ：メタクリル酸
ｔＢＡＥＭ：メタクリル酸−２−ｔ−ブチルアミノエチル
【００７３】
＜実施例１〜８及び比較例１＞  粘度指数向上剤の作製；
表６に記載した部数の共重合体（Ａ）、アルコキシ化合物（Ｄ）を、撹拌器及び温度調節機能を備えた混合槽に仕込み、６０〜７０℃で１時間撹拌して粘度指数向上剤（Ｘ−１）〜（Ｘ−８）及び（Ｘ’−１）を作製した。
【００７４】
【表６】
0005431910.tif 000007
【００７５】
表６記載のアルコキシ化合物（Ｄ）は以下の通りである。
ＴＴＢ：テトラｎ−ブトキシチタン
ＺＴＢ：テトラｎ−ブトキシジルコニウム
ＴＢＳ：テトラｎ−ブトキシシラン
ＡＴＢ：トリｎ−ブトキシアルミニウム
ＴＢＴ：テトラｎ−ブトキシスズ
ＧＴＢ：テトラｎ−ブトキシゲルマニウム
【００７６】
＜実施例９〜１６、比較例２＞  潤滑油組成物の作製；
実施例１〜８及び比較例１で得られた粘度指数向上剤（Ｘ−１）〜（Ｘ−８）及び（Ｘ’−１）とＹＵＢＡＳＥ４（ＳＫコーポレーション製、１００℃動粘度：４．２２１ｍｍ2／ｓ、４０℃動粘度：１９．３１ｍｍ2／ｓ、粘度指数：１２５）を、得られる潤滑油組成物の１００℃の動粘度が７．０（ｍｍ2／s）になり、かつ潤滑油組成物の合計が１００部になるように混合溶解して潤滑油組成物（Ｙ−１）〜（Ｙ−８）及び（Ｙ’−１）を作製した。これらの潤滑油組成物について、以下の方法で粘度指数を測定し、せん断安定性を評価した。結果を表７に示す。
【００７７】
＜粘度指数の測定方法＞
ＪＩＳ−Ｋ−２２８３の方法で測定した。
【００７８】
＜せん断安定性の評価方法＞
ＪＰＩ  ５Ｓ−２９−２００６で規定された方法に従い、潤滑油組成物の粘度低下率
（％）を測定した。粘度低下率が低いほどせん断安定性に優れることを意味する。
【００７９】
【表７】
0005431910.tif 000008
【産業上の利用可能性】
【００８０】
本発明の潤滑油組成物は、輸送用機器用及び各種工作機器用等の駆動系潤滑油［ギア油（マニュアルトランスミッション油及びデファレンシャル油等）、自動変速機油（オートマチックトランスミッション油、ベルトＣＶＴ油及びトロイダルＣＶＴ油等）］、作動油（機械の作動油、パワーステアリング油及びショックアブソーバー油等）及びエンジン油（ガソリン用及びディーゼル用等）として好適に用いることができる。